본 발명은 혼합 용매조건에서 고분자 계면활성제를 이용한 간단한 석출방법을 통해 전기화학적 활성도가 우수한 탄소 코팅 리튬 황화물 입자를 제조할 수 있을 뿐 아니라, 상기 공정 전,후처리를 통해 다양한 입자 모양과 전기화학적 특성을 구현할 수 있는 리튬 황화물의 제조방법에 관한 것이다. 본 발명에 따른 리튬 황화물의 제조방법은, 극성의 제1 용매로 리튬 전구체를 용해하는 단계와, 상기 제1 용매와 혼화가능한 무극성의 제2 용매로 황 전구체를 용해하는 단계와, 상기 제1 용매와 제2 용매를 혼합하여 황 이온과 리튬 이온을 반응시켜 황화물(Li2S)를 합성하는 단계를 포함하는 것을 특징으로 한다.
주어진 문장을 읽고 간략하게 요약해주세요.

문장: 
[ 발명의 명칭 ]
리튬-황 이차전지의 양극 활물질용 리튬 황화물의 제조방법, 양극 및 이 양극을 포함하는 리튬-황 이차전지 METHOD OF PRODUCING CARBON COATED LITHIUM SULFIDE PARTICLE AS A CATHODE MATERIAL FOR LITHIUM SULFUR SECONDARY BATTERIES, A CATHODE AND A LITHIUM SULFUR SECONDARY BATTERY COMPRISING THE CATHODE
[ 기술분야 ]
본 발명은 리튬-황 이차전지의 양극 활물질로 사용할 수 있는 리튬 황화물 입자의 제조방법에 관한 것으로, 보다 구체적으로는 혼합 용매조건에서 고분자 계면활성제를 이용한 간단한 석출방법을 통해 전기화학적 활성도가 우수한 탄소 코팅 리튬 황화물 입자를 제조할 수 있을 뿐 아니라, 상기 공정 전,후처리를 통해 다양한 입자 모양과 전기화학적 특성을 구현할 수 있는 리튬 황화물의 제조방법과, 이 방법에 의해 제조된 양극 활물질과, 이 양극 활물질을 포함하는 이차전지에 관한 것이다.
[ 배경기술 ]
휴대용 전자기기 발전에 기여하는 핵심 기술 중의 하나가 충/방전이 가능한 이차전지 기술이다.  이러한 이차전지 가운데 현재 가장 보편적으로 사용되는 이차전지는 리튬이온 이차전지인데, 리튬이온 이차전지의 용량적 한계가 있다.한편, 리튬 황 전지는 이론 에너지 밀도가 2800Wh/kg(1675mAh/g)으로 현재 상용되고 있는 리튬 이차전지에 비해 매우 높고, 또한 양극 활물질로 사용되는 황계 물질은 자원이 풍부하여 값이 싸며, 환경친화적인 물질로서 주목을 받고 있다.이러한 리튬-황 이차전지에서, 음극으로 사용하는 리튬 금속은, 전지의 충/방전 과정에서 리튬이온이 리튬 금속으로부터 해리되었다가 다시 석출되는 과정에서 리튬 금속이 수지상(dendrite phase)으로 성장하여 전지 내부에서 단락을 일으키는 문제가 있고, 이는 전지의 안정성을 저하시키는 요인이 되기 때문에 리튬-황 이차전지의 상용화에 주된 한계로 지적되고 있다.또한, 리튬-황 전지에서 황을 활성화하기 위해 탄소와 복합재(composite)를 만들어 주어야 하는데 이 경우에 황의 승화온도가 너무 낮아서 (~ 115℃) 항상 앰플(ampoule)을 이용해야만 한다.  더욱이, 이러한 앰플을 이용하더라도 탄소와 흡착되는 정도가 매우 낮아서, 동일 공정을 수회 반복하여야만 적절한 수준 황의 충진률(loading density)을 얻을 수 있어서 많은 공정비용이 들어가게 된다. 이러한 리튬-황 이차전지의 문제를 근본적으로 해결하고자 양극으로 황이 아닌 리튬 황화물(Li2S)을 사용하는 방법이 제안되었다.리튬 황화물을 양극으로 사용할 경우, 리튬 금속을 음극으로 사용하지 않아도 되고 높은 용융온도(~1000℃) 때문에 양극의 충진률(loading density)을 원하는 정도로 조정할 수 있어 보다 용이한 공정으로 전지를 구현할 수 있다.또한, 높은 용융온도 때문에 높은 온도에서 다양한 종류의 후처리 공정을 실시할 수 있으며, 이러한 후처리 공정을 통해서 리튬 황화물의 활성도를 극대화할 수 있는 이점이 있다.또한, 용량의 관점에서 볼 때 리튬-황 이차전지의 새로운 양극재인 리튬 황화물은 황의 높은 용량(~1672 mAh g-1)에 버금가는 높은 이론 용량을 가진다 (~1166 mAh g-1). 이러한 리튬 황화물의 합성방법으로, 하기 비특허문헌 1에는 비활성 기체인 질소 분위기에서 황과 리튬트리에틸보로하이드라이드(Lithium triethylboro hydride, Li(Et)3BH)를 1:2의 몰 비율로 혼합하여, 아래와 같은 화학 반응식을 통해 리튬 황화물을 합성하는 방법이 개시되어 있다. S + 2Li(Et)3BH → Li2S + 2Et3B + H2이 방법에 의하면, 상기 출발물질의 혼합 즉시 반응에 의해 리튬 황화물이 생성되는데, 이 과정에서 부수적으로 생성되는 수소는 기체상이어서 쉽게 분리되고, Et3B도 리튬 황화물을 용해하지 못하는 THF(Tetrahydrofuran)를 사용하여 분리되며, 이러한 과정을 통해 얻어지는 리튬 황화물 입자는 마이크로미터(㎛) 정도의 크기를 가진다.이 방법은 간단히 리튬 황화물을 합성할 수 있는 이점이 있으나, 합성과정에서 수산화리튬(LiOH)나 황(S)과 같은 불순물의 발생을 피하기 매우 어려운 공정인데, 이는 THF 용액 내에 가라앉은 리튬 황화물을 분리하는 과정에서 매우 소량의 수분과 노출되어도 리튬 황화물이 수분과 반응하여 불순물을 형성하기 때문이다.그러므로, 상기 합성방법으로는 고순도의 리튬 황화물을 얻기 어려운 문제점이 있다.한편, 리튬 황화물은 전기 전도성이 거의 없는 절연체이기 때문에, 기존의 방법으로 합성한 마이크로미터 크기의 리튬 황화물이 전지의 양극재로 사용될 시에 물질의 이용도가 현저히 낮아져 이론 용량보다 현저히 적은 용량을 얻게 되며, 이러한 현상은 충/방전 속도가 빠를 경우 더욱 심해진다.  그러므로, 마이크로미터 크기의 리튬 황화물은 양극재로 사용하기에 적합하지 않다.리튬 황화물의 낮은 이용도를 개선하기 위한 방안으로, 입자의 표면을 전도성 물질로 코팅하여 전기화학적 활동도를 증가시키는 방법이 있다.  입자 표면에 전도성 물질이 코팅되어 있으면 전자가 흐를 수 있는 경로를 제공해주어 리튬 황화물의 이용도가 증가한다.또한, 전기화학 시스템에서 절연성이 큰 물질들은 대부분 입자의 크기가 작아질수록 향상된 성능을 나타내는 것으로 알려져 있다.  그 이유는 입자의 크기가 작아질수록 전기화학 반응에 참여하는 부피당 입자의 표면적이 커지게 되므로, 전기화학반응에 참여할 수 있는 면적 자체가 커지게 되기 때문이다.  이러한 이유에서 부피당 표면적의 증가는 매우 중요하게 여겨진다.이러한 표면적의 증가 방법은 입자의 크기를 줄이는 방법뿐만 아니라 입자의 모양을 조절함으로써 이루어 낼 수도 있다.  입자는 구형으로 존재할 때, 단위 부피당 표면적이 가장 작으며, 이러한 구형이외에 다른 형태로의 변형이 가능하게 되면 보다 큰 표면적을 얻을 수 있다.또한 단일 입자의 크기가 감소하게 되면, 입자에서부터 표면적으로 이동하는 리튬 이온 및 전자의 확산거리가 감소하게 된다. 이러한 확산거리의 감소는 리튬 황화물의 전기 화학적 이용도를 증가시킨다.리튬-황 이차전지의 또 다른 문제점은 충/방전 시 중간상으로 형성된 리튬 폴리설파이드들이 전해질로 용해되어 활물질의 손실이 일어나는 것이다.  또한 용해된 폴리설파이드가 환원되어 전극 표면에 절연막을 형성하게 되면 전지의 성능 저하의 원인이 되기도 한다.  그러므로 양극재로써 황이나 리튬 황화물을 사용하기 위해서는 표면 안정을 위한 표면처리가 필수적이다.중간상인 리튬 폴리설파이드의 용해와 리튬 황화물의 낮은 전기전도성에 의한 문제를 해결하기 위하여 리튬 황화물-탄소 나노 복합체를 사용하는 방법이 알려져 있다.이러한, 리튬 황화물-탄소 나노 복합제의 제조방법으로는 아래와 같은 방법들이 제안되고 있다.(1) 황과 메조포러스 탄소 복합체를 리튬치환(lithiation)시켜 리튬 황화물 메조포러스 탄소 복합체를 합성하는 방식 (비특허문헌 2)(2) 리튬 황화물 마이크로 입자를 물리적으로 분쇄하여 입자 크기를 줄인 후에 탄소 첨가물과 혼합하는 방식 (비특허문헌 3)(3) 리튬 황화물 마이크로 입자를 사용하여 리튬 폴리설파이드- polyacrylonitrile(PAN) 용액을 만든 후 탄화시켜, 리튬 황화물 탄소 복합체를 합성하는 방식 (비특허문헌 4) 상기 (1)의 경우,  화학적 리튬화 반응 (chemichal lithiation)을 통한 리튬 황화물-탄소 복합체의 형성으로 균일한 크기 및 분포를 가진 리튬 황화물을 합성하기에 어려우며, 확장성이 없어 전처리 및 후처리를 통해 부여되는 다양성을 기대하기 어렵다.  또한, 메조포러스 탄소와 같이 황을 흡착해줄 기질이 없으면 리튬 황화물을 합성할 수 없다.상기 (2)의 경우, 고에너지 볼밀링(high energy ball milling)이라는 매우 고가의 장비를 이용하여 물리적 분쇄를 통해 리튬 황화물 나노 입자를 얻는 공정이 필수적이어서, 비경제적이고 제조된 입자의 표면에 많은 결함(defect)이 생겨 입자의 활동도를 감소시킬 위험이 있다.상기 (3)의 경우, (1)과 (2)의 문제점을 어느 정도 해소할 수 있으나, 다른 방식들과 같이 모두 리튬 황화물 입자를 직접 합성하지 않고 리튬 황화물-탄소 복합체를 합성하고 있기 때문에, 특정한 형태의 입자외의 다양한 형태의 복합체를 형성하는 데에는 어려움이 있다.  또한, 이 공정으로 만들어진 리튬 황화물은 공기 중의 수분과 반응하기 때문에 수분이 차단될 수 있는 분위기에서 공정들이 진행되어야 하며, 이는 공정의 복잡화를 야기하여 경제성을 떨어뜨린다.
[ 선행기술문헌 ]

[ 비특허문헌 ]
1. Tetrahedron, Vol. 35, 2329-23352. Nano Lett. 2010, 10, 1486-14913. Nano Lett. 2012, 12, 6474-64794. J. Am. Chem. Soc. 2012, 12
[ 발명의 개요 ]

[ 해결하려는 과제 ]
본 발명은 전술한 종래 기술의 문제점을 해결하기 위하여 연구개발된 것으로서, 용매 상에서의 석출반응을 통해 리튬 황화물 입자를 제조하는 방법을 제공하는 것을 해결과제로 한다.본 발명의 다른 과제는 합성과정에서 생성되는 리튬 황화물 입자의 모양 제어가 가능한 리튬 황화물의 제조방법을 제공하는 것이다.본 발명의 또 다른 과제는 합성과정에서 생성되는 리튬 황화물 입자의 표면에 탄소 코팅층 또는 전이금속을 포함하는 코팅층이 형성되도록 하는 리튬 황화물의 제조방법을 제공하는 것이다.
[ 과제의 해결 수단 ]
상기 과제를 해결하기 위한 수단으로 본 발명은, 극성을 갖는 제1 용매로 리튬 전구체를 용해하는 단계와, 무극성을 갖고 상기 제1 용매와 혼화가능한 제2 용매로 황 전구체를 용해하는 단계와, 상기 제1 용매와 제2 용매를 혼합하여 황 이온과 리튬 이온을 반응시켜 황화물(Li2S)를 합성하는 단계를 포함하는, 리튬-황 이차전지의 양극 활물질용 리튬 황화물의 제조방법을 제공한다.황은 무극성의 톨루엔과 같은 용매에 용해되어 이온화될 수 있다.  또한 리튬 전구체의 하나인 Li(Et)3BH는 극성의 THF(Tetrahydrofuran)에 용해되어 이온화될 수 있다.  이와 같이 이온화된 황(S)을 포함하는 톨루엔과 이온화된 리튬(Li)을 포함하는 THF는 상호 혼화가능하기 때문에, 두 용매를 혼합하면, 아래의 화학식의 반응이 일어나 리튬 황화물이 합성되는 반응이 일어난다.[화학식]2Li+ + S2- → Li2S 이와 같이 합성된 리튬 황화물은 THF 및 톨루엔에 용해되지 않기 때문에 입자 형태로 석출되며, 이와 같이 석출된 입자는 나노 크기(1㎛ 미만의 크기)를 갖게 된다.  이에 따라, 본 발명에 의해 제조된 리튬 황화물은 별도의 분쇄 공정 없이도 나노 크기의 입자를 제조할 수 있게 된다.상기 다른 과제를 해결하기 위한 수단으로 본 발명은, 비극성을 갖는 제1 용매로 황 전구체를 용해하는 단계와, 극성을 갖는 제2 용매로 리튬 전구체를 용해하는 단계와, 상기 제1 용매와 제2 용매에 추가로 고분자 계면활성제를 첨가하여, 황 이온과 리튬 이온을 반응시켜 황화물(Li2S)를 합성하는 단계를 포함하는, 리튬-황 이차전지의 양극 활물질용 리튬 황화물의 제조방법을 제공한다.리튬 황화물은 THF나 톨루엔과 같은 유기용매에는 용해되지 않는 친수성 분자이다.  한편, 무극성의 톨루엔은 물과 섞이지 않는 소수성 성질을 가진다.  여기에 고분자 계면활성제를 첨가하게 되면, 고분자 계면활성제는 마이셀(micelle)을 형성하여, 리튬과 황의 반응이 일어나는 영역을 제한하게 된다.  그러므로, 첨가되는 고분자 계면활성제의 농도를 제어하여 형성되는 마이셀의 형태를 제어하게 되면, 합성되는 리튬 황화물 입자의 형상도 제어할 수 있게 된다.  이에 따라, 비표면적이 큰 입자의 제조도 가능하게 된다.상기 또 다른 과제를 해결하기 위한 수단으로 본 발명은, 비극성을 갖는 제1 용매로 황 전구체를 용해하는 단계와, 극성을 갖는 제2 용매로 리튬 전구체를 용해하는 단계와, 상기 제1 용매와 제2 용매에 전이원소 전구체를 용해한 제3 용매를 첨가하여, 황 이온과 리튬 이온을 반응시켜 황화물(Li2S)를 합성하는 단계를 포함하는, 리튬-황 이차전지의 양극 활물질용 리튬 황화물의 제조방법을 제공한다.제1 용매와 제2 용매에 추가로 전이금속 전구체를 용해한 용매를 첨가한 후 반응을 시키게 되면, 형성되는 리튬 황화물에 전이금속이 포함되어, 리튬 황화물-전이금속 복합체를 제조할 수 있게 된다.또한, 상기 제1 용매와 제2 용매를 유기용매로 사용하거나, 제1 용매와 제2 용매에 고분자 계면활성제를 포함하는 용액에서 합성된 입자를 건조하게 되면, 입자의 표면에는 유기물이 잔존하게 되며, 이를 가열하게 되면, 입자의 표면에는 탄소만이 잔류하게 되여, 리튬 황화물의 표면에 탄소 코팅층을 형성할 수 있게 된다.
[ 발명의 효과 ]
본 발명에 의하면, 용매를 혼합하는 간단한 석출 반응으로 우수한 전기화학적 특성을 갖는 리튬 황화물 입자를 고순도로 대량 합성할 수 있다.또한, 본 발명의 일 실시형태에 의하면, 합성용액에 고분자 계면활성제를 첨가를 통해, 합성되는 입자의 형상을 다양하게 제어할 수 있다.또한, 본 발명의 일 실시형태에 의하면, 합성되는 리튬 황화물의 입자에 전이금속 또는 탄소 코팅층을 용이하게 형성할 수 있다.또한, 본 발명에 따른 공정은, 다양한 후처리 공정 도입이 가능하기 때문에 리튬-황 전지의 양극 활물질용에 최적화된 리튬 황화물 복합체 합성을 가능하게 한다.
[ 도면의 간단한 설명 ]
도 1은 본 발명의 실시예 1~8에서 사용한 유기용매인 THF와 톨루엔의 다른 용매에 대한 혼화성을 나타낸 것이다.도 2는 본 발명의 실시예 1 내지 3에서 사용한 고분자 계면활성제인 Pluronic f-127의 구조식이다.도 3a는 Pluronic F-127이 0중량%wt%(실시예 5)로 합성한 것, 도 3b는 Pluronic F-127이 50wt%(실시예 2), 도 3c는 Pluronic F-127이 100wt%(실시예 1), 도 3d는 Pluronic F-127이 200wt%(실시예 3)이 첨가되어 합성된 Li2S 입자의 주사전자현미경 사진이다.도 4는 본 발명의 실시예 1에 따라 합성한 Li2S 분말의 XRD 분석결과를 나타낸 것이다.도 5는 Li2S 합성공정에서 CoCl2(20%)첨가하여 합성을 수행한 직후, XRD 분석을 한 결과이다.도 6은 Li2S 합성공정에서 CoCl2(20%)첨가하여 합성한 후 500℃에서 3시간 동안 열처리한 후 XRD 분석결과를 나타낸 것이다.도 7은 Pluronic F-127을 100wt% 첨가한 Li2S의 1st cycle에서의 전기화학시험(Electrochemical test) 결과를 나타낸 것이다.도 8은 Pluronic F-127을 50wt% 첨가한 Li2S의 1st cycle에서의 전기화학시험 결과를 나타낸 것이다.
[ 발명을 실시하기 위한 구체적인 내용 ]
이하, 첨부된 도면을 참조하여 본 발명의 바람직한 실시예를 기초로 본 발명을 상세히 설명하기로 한다.리튬-황 이차전지의 양극 활물질로서 리튬 황화물는 입자 크기 및 모양은 전지의 성능에 큰 영향을 미친다.  리튬 황화물는 전기 전도성이 매우 낮은 절연체이므로 입자의 표면적이 넓은 모양 및 크기를 가질수록 산화/환원 반응에 대한 전기화학적 활동도가 높아진다.  따라서 리튬 황화물 입자의 모양 및 크기 제어 공정은 리튬-황 이차전지 상용화에 중요한 역할을 한다.전술한 바와 같이 종래의 리튬 황화물 합성법 중 화학적 리튬화 반응을 이용한 공정들은 대부분 공정의 확장성이 없어 전처리 및 후처리를 도입하기 힘든 방법이고, 그 외 대부분은, 합성된 리튬 황화물 마이크로 입자를 이용하여 복합체를 제조하기 때문에 다양한 표면처리 및 복합체로의 응용이 제한되고 있다.본 발명자들은, (1) 황을 용해하여 이온화시키고, (2) 소수성 성질을 지닌 유기용매를 사용하며, (3) 합성에 고분자 계면활성제를 사용할 경우, 순도가 높고 다양한 입자 모양과 크기를 갖는 리튬 황화물을 간소한 공정으로 구현할 수 있음을 확인하고 본 발명에 이르게 되었다.본 발명에 따른 리튬 황화물의 제조방법은, 극성의 제1 용매로 리튬 전구체를 용해하는 단계와, 상기 제1 용매와 혼화가능한 무극성의 제2 용매로 황 전구체를 용해하는 단계와, 상기 제1 용매와 제2 용매를 혼합하여 황 이온과 리튬 이온을 반응시켜 황화물(Li2S)를 합성하는 단계를 포함하는 것을 특징으로 한다.또한, 제1 용매와 제2 용매에 추가로 고분자 계면활성제가 첨가될 수 있다.또한, 제1 용매와 제2 용매에 추가로 전이원소 전구체를 용해한 제3 용매가 첨가될 수 있다.또한, 상기 합성 단계 후에, 합성된 리튬 황화물을 용매로부터 분리하는 분리단계와, 분리된 리튬 황화물을 건조하는 단계와, 건조된 리튬 황화물을 가열하는 단계를 포함할 수 있다.상기 분리공정은, 제1 용매, 제2 용매 등의 혼합공정을 통해 합성한 리튬 황화물를 용매로부터 분리하는 공정인데, 분리공정은 원심분리기와 같은 장비를 사용하여 10000rpm 이상에서 10분 내외로 회전시키는 방식으로 수행될 수 있으나, 합성 입자를 용매로부터 분리시킬 수 있는 것이라면 그 방법에 제한은 없다.상기 건조 공정은, 상온에서 건조하게 되면 수분과의 접촉이 많아지므로 부반응이 일어날 확률이 높기 때문에, 진공이나 비활성 기체 분위기에서 수행하는 것이 바람직하다.상기 가열 단계는, 건조된 입자의 표면에 잔존하는 유기용매를 열분해시키고 유기용매의 탄소를 이용하여 입자의 표면에 탄소층을 형성하기 위한 것으로, 비산화성 분위기하에서 450℃~900℃로 가열하는 것이 바람직하다.  이는 가열온도가 450℃ 미만일 경우 황 계열의 불순물이 잘 승화되지 않아 불순물이 많아지고, 900℃ 초과일 경우 합성된 리튬 황화물 입자가 분해될 위험이 있기 때문이다.  또한, 가열시간은 3 시간 이상이 바람직한데, 3 시간 미만일 경우 황 계열의 불순물이 제거되고 탄소원이 탄화되는데 충분하지 않기 때문이다.상기 제1 용매로는 바람직하게 THF가 사용될 수 있으며, THF 외에도 리튬 전구체를 용해하여 이온 상태로 만들 수 있는 것이면 제2 용매로서 사용될 수 있다.상기 제2 용매로는 바람직하게 톨루엔이 사용될 수 있으며, 톨루엔 외에도 황 전구체를 용해할 수 있으며 소수성을 가지는 유기용매라면 제1 용매로서 사용될 수 있다.상기 리튬 전구체는 리튬 황화물에서 리튬을 제공하는 것으로, 바람직하게 Li(Et)3BH가 사용될 수 있으며, 이 외에도 제1 용매에 용해되어 리튬 이온 상태로 만들 수 있는 리튬 화합물이라면 어느 것이나 사용될 수 있다.상기 황 전구체는 리튬 황화물에서 황을 제공하는 것으로, 바람직하게 단체 황이 사용될 수 있으며, 이 외에도 제1 용매에 용해되어 황 이온 상태로 될 수 있는 것이면 어느 것이나 사용될 수 있다.상기 황 전구체과 리튬 전구체의 양은 합성할 혼합용액에서, 황 이온의 몰수의 2배의 몰수의 리튬 이온이 포함될 수 있도록 하는 것이 바람직하다.상기 고분자 계면활성제는, 리튬 황화물 합성 반응에 직접적으로 참여하지는 않지만 친수성 부분과 소수성 부분이 공존하는 고분자여서 소수성 상호작용에 의해 리튬 황화물 입자 밖에 마이셀을 형성하기 위한 것으로, 바람직하게 도 2의 화학식을 갖는 Pluronic f-127이 바람직하게 사용될 수 있으나, 제1 용매 및 제2 용매에 포함되어 마이셀을 형성할 수 있는 것이라면 제한 없이 사용될 수 있다.상기 전이원소로는, 코발트(Co), 니켈(Ni), 망간(Mn), 철(Fe), 타이타늄(Ti), 몰리브덴(Mo), 텅스텐(W) 중에서 선택된 1종 이상을 포함하는 것이 바람직하나, 상기 전이원소에 제한되는 것은 아니다.또한, 상기 제1 용매 및 제2 용매에 첨가되는 고분자 계면 활성제의 농도를 조절하여 합성되는 리튬 황화물의 입자 크기 및 모양을 제어할 수 있다.이때, 상기 고분자 계면활성제의 첨가량은, 황(S)의 중량에 대해 10%~250%인 것이 바람직한데, 고분자 계면활성제의 첨가량이 10% 미만일 경우 고분자 계면활성제의 영향이 미미하여 효과를 기대하기 어렵고, 250% 초과일 경우 고분자의 농도가 증가함에 따라 슈퍼 하이드라이드와 유황의 반응보다 슈퍼 하이드라이드와 고분자 계면활성제의 반응이 우세해지기 때문이다.또한, 합성된 리튬 황화물에 탄소원을 혼합한 후 가열하여 탄소 코팅된 리튬 황화물을 제조할 수 있다.  본 발명에 의한 합성법은 제1 용매, 제2 용매, 고분자 계면활성제가 입자의 표면에 잔존하여 탄소원을 제공하나, 합성된 입자의 표면에 코팅되는 탄소의 양이 많이 필요할 경우에는 합성 후에 추가로 탄소원을 더한 후 열처리함으로써, 탄소 코팅량을 제어할 수 있다.  이때, 탄소원으로는 바람직하게 PAN이 사용될 수 있으나, 반드시 이에 한정되지는 않는다.[실시예 1] 본 발명의 실시예 1에서는 다음과 같은 방법으로 Li2S를 합성하였다.상온의 아르곤 가스 분위기에서, 황과 Pluronic f-127을 용해한 톨루엔(Toluene)과, 리튬트리에틸보로하이드라이드(Lithium triethylboro hydride, Li(Et)3BH)를 용해한 THF를 혼합하여 석출반응을 진행시킨 후에, 원심분리를 통하여 Li2S입자와 THF용매를 분리 후에 나머지 THF 용매는 진공상태에서 제거하고, 아르곤 분위기에서 500℃에서 3시간 동안 어닐링(annealing)하였다.  이때, 상기 Pluronic f-127은 황(S) 중량의 100%가 되도록 첨가하였다.[실시예 2]본 발명의 실시예 2에서는 다음과 같은 방법으로 Li2S를 합성하였다.상온의 아르곤 분위기에서, 황과 Pluronic f-127을 용해한 톨루엔(Toluene)과, 리튬트리에틸보로하이드라이드(Lithium triethylboro hydride, Li(Et)3BH)를 용해한 THF를 혼합하여 석출반응을 진행시킨 후에, 원심분리를 통하여 Li2S입자와 THF용매를 분리 후에 나머지 THF 용매는 진공상태에서 제거하고, 아르곤 분위기에서 500℃에서 3시간 동안 동안 어닐링(annealing)하였다.  이때, 상기 혼합용액 중에 Pluronic f-127은 황(S) 중량에 대하여 50%가 되도록 첨가하였다.[실시예 3]본 발명의 실시예 3에서는 다음과 같은 방법으로 Li2S를 합성하였다.상온의 아르곤 분위기에서, 황과 Pluronic f-127을 용해한 톨루엔(Toluene)과, 리튬트리에틸보로하이드라이드(Lithium triethylboro hydride, Li(Et)3BH)를 용해한 THF를 혼합하여 석출반응을 진행시킨 후에, 원심분리를 통하여 Li2S입자와 THF용매를 분리 후에 나머지 THF 용매는 진공상태에서 제거하고, 아르곤 분위기에서 500℃에서 3시간 동안 동안 어닐링(annealing)하였다.  이때, 상기 혼합용액 중에 Pluronic f-127은 황(S) 중량에 대하여 200%가 되도록 첨가하였다.[실시예 4]본 발명의 실시예 4에서는 다음과 같은 방법으로 나노 크기의 Li2S를 합성하였다.0℃의 아르곤 분위기에서, 황을 용해한 톨루엔(Toluene)과, 리튬트리에틸보로하이드라이드(Lithium triethylboro hydride, Li(Et)3BH)를 용해한 THF를 혼합하여 석출반응을 진행시켰다.[실시예 5]본 발명의 실시예 5에서는 다음과 같은 방법으로 나노 크기의 Li2S를 합성하였다.상온의 아르곤 분위기에서, 황을 용해한 톨루엔(Toluene)과, 리튬트리에틸보로하이드라이드(Lithium triethylboro hydride, Li(Et)3BH)를 용해한 THF를 혼합하여 석출반응을 진행시켰다.[실시예 6]본 발명의 실시예 6에서는 다음과 같은 방법으로 나노 크기의 Li2S를 합성하였다.50℃의 아르곤 분위기에서, 황을 용해한 톨루엔(Toluene)과, 리튬트리에틸보로하이드라이드(Lithium triethylboro hydride, Li(Et)3BH)를 용해한 THF를 혼합하여 석출반응을 진행시켰다.[실시예 7] 본 발명의 실시예 7에서는 다음과 같은 방법으로 Li2S-CoS2 복합체를 합성하였다.상온의 아르곤 분위기에서, 황을 용해한 톨루엔(Toluene)과, 리튬트리에틸보로하이드라이드(Lithium triethylboro hydride, Li(Et)3BH)를 용해한 THF와, Co(II)Cl2를 용해한 THF를 혼합하여 석출반응을 진행시킨 후에, 아르곤 분위기에서 500℃ 3시간 동안 어닐링(annealing)을 하였다.  이때, CoCl2는 황(S)에 대하여 5 mol%가 되도록 첨가하였다.합성 입자 분석 (SEM 및 XRD)도 3a는 Pluronic F-127이 0중량%wt%(실시예 5)로 합성한 것, 도 3b는 Pluronic F-127이 50wt%(실시예 2), 도 3c는 Pluronic F-127이 100wt%(실시예 1), 도 3d는 Pluronic F-127이 200wt%(실시예 3)이 첨가되어 합성된 Li2S 입자의 주사전자현미경 사진이다.도 3a에 나타난 바와 같이, 계면활성제인 Pluronic f-127을 전혀 첨가하지 않고 합성할 경우, 수㎛ 크기의 각진 형상의 Li2S 입자가 합성되어 있음을 알 수 있다.  이에 비해, 도 3b와 같이 Pluronic f-127이 50wt% 포함될 경우, 계면활성제를 첨가하지 않은 경우에 비해 합성되는 입자의 크기가 1㎛ 이하가 많아질 뿐 아니라 그 형상도 구형의 형상으로 변하였다.  한편, 도 3c에 나타난 바와 같이 Pluronic f-127이 100wt% 포함될 경우, 입자크기는 좀 더 작아지면서 입자의 형상이 각진 형상으로 변화한다.  그리고  Pluronic f-127이 200wt% 포함될 경우, 입자의 크기가 수백 nm 이하의 크기로 현저하게 작아짐과 동시에 그 형상도 판상형으로 변함을 알 수 있다.즉, 계면활성제인 Pluronic f-127의 함량 조절을 통해, 합성되는 입자의 형상 및 크기의 조절이 가능함을 알 수 있고, 이를 통해 이차전지의 물성을 제어할 수 있는 Li2S 입자의 표면적 제어가 가능하게 된다.도 4는 본 발명의 실시예 1에 따라 합성한 Li2S 분말의 SEM-EDS 분석결과를 나타낸 것이다.도 4에 나타난 바와 같이 합성된 물질로부터 C와 S가 검출되어, 본 발명의 실시예에 따른 합성법에 의해 C가 복합화되었음을 알 수 있다.  한편, Li는 SEM-EDS로 검출되지 않고, 피크에 검출된 Ti와 같은 피크는 시료를 담는 용기로부터 기인한 피크이다.도 5는 Li2S 합성공정에서 CoCl2(20%)첨가하여 합성공정을 수행한 직후, XRD 분석을 한 결과이고, 도 6은 Li2S 합성공정에서 CoCl2(20%)첨가하여 합성공정을 수행한 후 500℃에서 3시간 동안 열처리한 후 XRD 분석결과를 나타낸 것이다.도 5에서 확인되는 바와 같이, CoCl2(Li2S의 무게기준으로 12.2wt%를 첨가, 이는 mol%로 환산하면 Sulfur기준 CoCl2 5mol%) 첨가하여 합성공정을 수행한 직후에는 CoS2가 검출되지 않으나, 도 6에서 확인되는 바와 같이, 500℃에서 3시간 동안 열처리한 후에 CoS2가 검출되어, 열처리 후에 합성이 이루어짐을 알 수 있다.리튬-황 이차전지 특성 분석도 7은 Pluronic F-127을 100wt% 첨가한 Li2S의 1st cycle에서의 전기화학시험(Electrochemical test) 결과를 나타낸 것(C/20, 전극무게 2.1mg)이고, 도 8은 Pluronic F-127을 50wt% 첨가한 Li2S의 1st cycle에서의 전기화학시험 결과를 나타낸 것(C/20, 전극무게 1.8mg)이다.도 7과 도 8에 나타난 바와 같이, 적정량의 Pluronic F-127은 Li2S의 포텐셜 배리어(Potential barrier)의 크기가 줄어드는 것을 알 수 있다.